La Gaceta industrial (1867-01-01 00:00:00), página 203

mucho que desear la manera como se practica dicha operación, siendo causa muchas veces de que no se saque el partido que debiera sacarse de los molinos, por esta sola circunstancia.

A.

PROCEDIMIENTOS DE M. T. GRAY
PARA LA PREPARACION DE LAS MATERIAS QUE SE EMPLEAN EN EL TRATAMIENTO DE LOS LINOS, CAÑAMOS, ETC.

Son varias las cartas que con frecuencia recibimos en las que se nos piden detalles sobre los procedimientos de M. Gray, de que dimos una idea en otra ocasión, y con este motivo vamos á dar cuenta de ellos, sirviéndonos al efecto de un trabajo que acaba de publicar un periódico francés, Le Genie Industriel.

Sabido es que el cloruro de cal es la sustancia más generalmente empleada para el blanqueo de los tejidos y materias fibrosas, y sabido es también cuánto es el riesgo que corren los tejidos ó las fibras durante la operación, á menos que esta no se haga con gran cuidado. Este hecho proviene de la presencia de un ácido libre en el compuesto blanqueador, el cual frecuentemente no solamente deteriora las fibras, sino que también retarda la operación del blanqueo. M. Gray, fabricante de Wandsworth, en Inglaterra, ha hallado diversos medios que forman el objeto de varios privilegios de invención, y que tienen por objeto eliminar dicho ácido del compuesto blanqueador, ó neutralizarle de manera que aunque esté presente, esté sin acción. Estos medios especiales deben depender de las circunstancias y de la materia que hay que tratar.

El método ordinario para fabricar la sustancia empleada en el blanqueo, consiste en impregnar la cal de cloro; pero como este gas contiene casi siempre ácido libre, uno de los medios nuevos de M. Gray, consiste en hacer pasar dicho cloro por una disolución de sosa cáustica en agua antes que entre en la capacidad ó vaso en el cual se pone en contacto con la cal.

Algunas veces el autor halla más conveniente mezclar con la cal la sosa ó otro álcali cualquiera, á fin de que haciendo llegar el cloro sobre la cal, el ácido libre pueda combinarse con el álcali y hacerse de este modo completamente neutro en el compuesto.

Cuando se adopta este método, se mezcla la sosa con la cal en la proporción de 0,056 gramos de sosa por 0,455 gramos de cal; se puede, sin embargo, no limitarse á estas proporciones.

Como modificación de este procedimiento, se puede mezclar íntimamente en el estado pulverulento la sosa ó otro álcali cáustico con el polvo de blanqueo ó cloruro de cal que se obtiene por el método ordinario.

Otra parte de la invención de M. Gray es relativa al tratamiento del lino, del cañamo y demás sustancias fibrosas análogas, con el objeto de quitar las cortezas ó partes de madera, así como las materias gomosas y resinosas.

Con este objeto toma el lino ó la sustancia fibrosa que se ha de tratar antes ó después de embalsado, y cuando está aun mojado les corta en pedazos de una longitud conveniente para poderlos tratar. En seguida se abren las madejas y se las sumerge en una disolución alcalina (es decir, cenizas de sosa disueltas en el agua) hirviendo, durante 4 á 12 horas.

La materia húmeda se coloca en una máquina conveniente donde se bate y se tritura. Si las fibras vegetales se han sumergido de antemano en una disolución caliente de sosa antes de hervirlas y colocarlas en esta máquina, la operación de separar las materias extrañas de las fibras que se han de utilizar, es mucho más eficaz y se facilita considerablemente.

Durante el tiempo que las fibras están sometidas á la acción de la máquina malaxadora, y cuando esta máquina está en movimiento para actuar sobre las materias fibrosas, se debe hacer llegar agua en pequeños chorros por medio de un tubo perforado, á fin de separar la corteza y la goma. El recipiente de la máquina se halla entonces lleno de agua caliente ó fría, y del líquido en el cual las fibras se han mojado ó hervido, y agitando este líquido, todas las sustancias extrañas, cortezas ó partículas leñosas, se separan y flotan en las aguas.

Después de esta operación las fibras se deben lavar bien á fin de quitarles las materias extrañas que quedan; se las hace hervir por segunda vez, si se juzga necesario, con una adición de cenizas de sosa, con el objeto de que las materias fibrosas estén eficazmente tratadas. Estas materias deben ser completamente lavadas después en un vaso móvil que contenga un baño ácido débil compuesto de 0,455 gramos de ácido sulfúrico por 45 kilogramos de material. Este tratamiento se debe continuar durante 15 minutos próximamente para neutralizar ó precipitar el álcali que queda en las fibras. Estas se lavan después en agua fresca para quitarlas todo el ácido, y en este estado se hallan ya aptas para recibir el blanqueo. El líquido para el blanqueo se obtiene con polvo preparado de la manera que ya hemos descrito.

La mezcla del blanqueo y de las materias fibrosas se hace agitándolas juntamente durante 30 minutos próximamente; después se coloca el todo en un recipiente, donde se mantenga de 6 á 12 horas para que el cloro pueda ser absorbido y apurado actuando sobre las fibras. Estas fibras se llevan entonces y se lavan en agua fría, y después se ponen en una disolución alcalina de aceite compuesto de grasa jabonificada ó de aceite mezclado con una disolución de sosa, y se añade 1 á 2 kilogramos de jabón por cada 50 kilogramos de lino ó cañamo, etc. En seguida se pueden remojar y lavar en agua fría, después de lo cual se las seca.

Cuando las fibras están secas, se pueden ablandar y flexibilizar con una espadilla ó otra máquina á propósito para este uso, y cuando se hallan abiertas y trabajadas de este modo, entonces están ya aptas para pasar á las cardas.